(57)【要約】【課題】クッション性を維持しつつ、屈曲耐久性を確保して、積層体と表面層の層間剥離を防止することができる熱プレス用クッション材を提供する。【解決手段】熱プレス用クッション材は、少なくとも２層のゴム層と前記ゴム層同士の間に介在する嵩高性の多重織クロスからなる中間層とが積層された積層体と、前記積層体の最外側の前記ゴム層の両側の表面に積層され、耐熱性繊維部材からなる糸を有する織物６０からなり、前記糸の内部に含浸され、且つ、前記糸が交差して表面に形成された凹凸を覆わない程度の薄さで前記織物または編物の表面に付着した耐熱性樹脂６３を有する表面層６と、前記ゴム層と積層される側の表面層６に形成され、耐熱性樹脂６３が剥がれ、織物６０の繊維束が露出している露出部１０と、を備える【選択図】図３
2019193946.tif 000002
【特許請求の範囲】
【請求項１】
熱プレス盤とプレス対象物との間に介在させて用いる熱プレス用クッション材であって、
少なくとも２層のゴム層と、前記ゴム層同士の間に介在する嵩高性の多重織クロスからなり、前記多重織クロスの表面に形成されて前記ゴム層のゴムが浸入された凹凸と、前記多重織クロスの内部に形成された空隙と、を有する中間層と、が積層された積層体と、
前記積層体の最外側の前記ゴム層の両側の表面に積層され、耐熱性繊維部材からなる糸を有する織物または編物からなり、前記糸の内部に含浸され、且つ、前記糸が交差して表面に形成された凹凸を覆わない程度の薄さで前記織物または編物の表面に付着した耐熱性樹脂を有する表面層と、
前記ゴム層と積層される側の前記表面層に形成され、前記耐熱性樹脂が剥がれ、前記織物または編物の前記糸を構成する繊維束が露出している露出部と、
を備える熱プレス用クッション材。
【請求項２】
前記露出部における前記織物または編物の前記糸を構成する前記繊維束は、毛羽立ち状態になっている請求項１に記載の熱プレス用クッション材。
【請求項３】
前記表面層は、前記耐熱性繊維部材からなる経糸と緯糸とが交差して織成された織物で形成されている請求項１または２に記載の熱プレス用クッション材。
【請求項４】
熱プレス盤とプレス対象物との間に介在させて用いる熱プレス用クッション材の製造方法であって、
ゴム層となる、少なくとも２層の未加硫ゴムシートと、中間層となる、前記未加硫ゴムシートの間に介在する嵩高性の多重織クロスとを、前記未加硫ゴムシートが外側になるように交互に積層してなる積層体を形成する工程と、
耐熱性繊維部材からなる糸を有する織物または編物からなる表面層材であって、前記糸の内部に含浸され、且つ、前記糸が交差して表面に形成された凹凸を覆わない程度の薄さで前記織物または編物の表面を覆う耐熱性樹脂を有する表面層材を形成する工程と、
前記表面層材のうち、前記未加硫ゴムシートと積層される側の面に粗面化加工を施す工程と、
前記粗面化加工を施した表面層材を、前記積層体の両側から挟んで積層し、加熱下において無圧状態で放置した後、前記ゴム層の架橋反応が作用し始めた直後に加圧、加硫して、前記表面層と前記積層体とを一体化する工程と、
を備える熱プレス用クッション材の製造方法。
【請求項５】
前記粗面化加工は、研磨加工、起毛加工、ヘアライン加工のいずれか一つである請求項４に記載の熱プレス用クッション材の製造方法。
【請求項６】
前記粗面化加工の前後に、前記表面層材の前記耐熱性樹脂に含まれる有機成分を除去する加熱処理を施す工程を更に備える請求項４又は５に記載の熱プレス用クッション材の製造方法。
【発明の詳細な説明】
【技術分野】
【０００１】
本発明は、熱プレス盤とプレス対象物との間に介在させて用いる熱プレス用クッション材及びその製造方法に関する。
【背景技術】
【０００２】
一般的に、銅張積層板、フレキシブルプリント基板、層積層板等のプリント基板、ＩＣカード、セラミックス積層板、液晶表示板等、積層構造を持つ積層板の製造工程において、プレス成形又は熱圧着のために熱プレスが行われる。熱プレスを行う際には、プレス対象物に対して均一に熱と圧力を加えるため、熱プレス盤とプレス対象物との間に平板状の熱プレス用クッション材及びステンレス板からなる鏡面板が配置される。
このような熱プレス用クッション材には、クッション性、熱伝導性、耐熱性及び耐久性が要求される。このような熱プレス用クッション材としては、フッ素ゴム等からなるゴム層と、ガラス繊維や芳香族ポリアミド繊維等の耐熱性繊維の多重織クロスからなる中間層と、ガラス繊維や芳香族ポリアミド繊維等の繊維部材からなる表面の表面層が積層されたものが一般的である。このような熱プレス用クッション材を製造する際には、通常、ゴム層となるゴムシートと中間層となる多重織クロスや表面層となる繊維部材を組み合わせて積層し、加硫により一体化させる。その後、所定の熱プレス盤に適合するサイズに切断する。
【０００３】
そして、熱プレス用クッション材の表面層に用いられる部材には、自動積層装置等で吸引搬送される場合の気密性、熱プレス後の熱プレス盤や鏡面板との離型性等の特性が求められると共に、熱プレス用クッション材としての高いクッション性が求められる。ここで、離型性とは、熱プレス盤や鏡面板といった型からの取り外しやすさをいう。具体的には、離型性は、表面に粘着や焼き付きを起こさない性質を表し、非粘着性ともいう。
このような熱プレス用クッション材としては、例えば、特許文献１には、中間層であるガラス繊維クロスの両面に、耐熱性良好なフッ素ゴムのゴム層を形成し、その上部にアラミド繊維等の耐熱性良好な全芳香族繊維からなる表面層が積層された熱プレス用クッション材が記載されている。しかしながら、特許文献１に記載の熱プレス用クッション材は、表面層の気密性が不十分であるため、自動積層装置などで吸引搬送する場合に落下するなどの不具合があり、更なる改善が求められていた。
【０００４】
そこで、特許文献２〜５に、吸引搬送が可能であり、熱プレス盤等との離型性が良好な熱プレス用クッション材が示されている。特許文献２〜５に記載の熱プレス用クッション材は、耐熱性繊維部材を基材とし、表面に凹凸を形成する織物または編物からなる表面層と、多重織クロスからなる中間層と、表面層と中間層の間、あるいは中間層同士の間に介在する未加硫ゴムシートからなるゴム層と、が積層された積層体を、架橋反応が開始し始める直前に加圧、加硫して作製している。そして、耐熱性樹脂は、織物または編物が有する糸の内部に含浸され、且つ、凹凸を覆わない程度の薄さで織物または編物の表面に付着される。このような構成により、特許文献２〜５に記載の熱プレス用クッション材は、吸引搬送性及び熱プレス盤等との離型性が確保される。ここで、中間層と表面層との接着は、この二つの層の間に介在するゴム層の熱圧着加工によるもので、中間層の表面及び表面層の表面の糸の微細な凹凸にゴム層が入り込んで硬化し、接着する。つまり、中間層と表面層との接着は、いわゆるアンカー効果が支配的な接着形態となる。
しかし、熱プレス用クッション材が自動積層装置等で吸引搬送される場合、吸引により熱プレス用クッション材が持ち上げられた状態で搬送される際に、熱プレス用クッション材の端部付近が撓みやすい。そのため、吸引搬送等の連続的な使用により撓みが繰り返されると、端部付近での屈曲変形が繰り返し起こることになる。その屈曲変形に伴う表面層及び中間層の変形に対してゴム層が追従できなくなり、糸の凹凸からゴム層が抜け出し、抜けた箇所が拡大していくことにより、層間剥離が起こる。つまり、屈曲耐久性が確保されていなければ、表面層と積層体のゴム層との間で層間剥離が発生する。また、表面層では、耐熱性樹脂が糸の内部に浸透し、耐熱性樹脂が糸の表面にも付着しているため、ゴム層が入り込む量が少なく、表面層と積層体との間で層間剥離が起こりやすい。
特に、加熱処理した表面層を用いると、より剥離し易くなる。そこで、表面層と積層体との間での層間剥離に対する対応策として、熱プレス用クッション材の作製時の加圧力を増やしたり、加圧開始時間を早めたりすることで、表面層へのゴム層の入り込み量を増やすことができる。しかしながら、この対応策では、中間層へのゴム層の入り込み量が増えてしまうため、クッション量が下がってしまう問題がある。
【先行技術文献】
【特許文献】
【０００５】
【特許文献１】特開平６−３０５０９１号公報
【特許文献２】特開２０１５−１２７０６５号公報
【特許文献３】特開２０１６−１６８６２７号公報
【特許文献４】特開２０１６−１６８８４５号公報
【特許文献５】特開２０１６−２２１９６０号公報
【発明の概要】
【発明が解決しようとする課題】
【０００６】
本発明は、上記のような課題を解決するものであり、吸引搬送性及び熱プレス盤等との離型性の確保以外に、クッション性を維持しつつ、屈曲耐久性を確保して、積層体と表面層の層間剥離を防止することができる熱プレス用クッション材及びその製造方法を提供することを目的とする。
【課題を解決するための手段】
【０００７】
上記課題を解決するために、本発明に係る熱プレス用クッション材は、熱プレス盤とプレス対象物との間に介在させて用いる熱プレス用クッション材であって、少なくとも２層のゴム層と、前記ゴム層同士の間に介在する嵩高性の多重織クロスからなり、前記多重織クロスの表面に形成されて前記ゴム層のゴムが浸入された凹凸と、前記多重織クロスの内部に形成された空隙と、を有する中間層と、が積層された積層体と、前記積層体の最外側の前記ゴム層の両側の表面に積層され、耐熱性繊維部材からなる糸を有する織物または編物からなり、前記糸の内部に含浸され、且つ、前記糸が交差して表面に形成された凹凸を覆わない程度の薄さで前記織物または編物の表面に付着した耐熱性樹脂を有する表面層と、前記ゴム層と積層される側の前記表面層に形成され、前記耐熱性樹脂が剥がれ、前記織物または編物の繊維束が露出している露出部と、を備える熱プレス用クッション材である。
【０００８】
本発明の熱プレス用クッション材によれば、表面層が、耐熱性繊維部材を基材とした表面に凹凸が形成される織布または編物からなり、耐熱性樹脂が、繊維部材の内部に含浸され、且つ、表面の凹凸を覆わない程度の薄さで織布または編物の表面に付着している。これにより、表面層全体が耐熱性樹脂に被覆されておらず、表面層に隙間が多く存在しているため、表面層の表面粗さが大きくなり、プレス盤等との剥離性を良好にすることができる。尚、熱プレス用クッション材を繰り返し使用した後でも、表面層の凹凸が消失しにくいため、プレス盤等との剥離性を良好に維持することができる。
また、中間層が嵩高性の多重織クロスで形成されており、中間層の多重織クロスで形成される微細な表面の凹凸に、ゴム層のゴムが入り込んで、アンカー効果により中間層とゴム層とが接着、固定されるため、ゴム層のゴムの浸入を表面付近でせき止めることができる。従って、中間層でゴムの占める体積は、表面付近で大きく、内部で小さくなり、即ち、中間層では、表面付近の空隙が少なく、内部で空隙が多くなる。そして、熱プレス用クッション材を繰り返し熱プレスで使用した後でも、ゴム層のゴムの浸入が表面付近でせき止められているため、中間層の内部の空隙が維持されて、高いクッション性を備えることができる。
また、表面層に含浸された耐熱性樹脂と表面層の内側に積層されているゴム層のアンカー効果により、ゴム層のゴムが表面層の隙間に浸入され、表面層の隙間が塞がれて通気が遮断され、気密性を高くすることができ、吸引搬送が可能となる。
また、露出部は、ゴム層と積層される側の表面層に形成される。この露出部では、耐熱性樹脂が剥がれ、織物または編物の繊維束が露出している。これにより、従来の表面層では耐熱性樹脂に覆われて滲入できなかった繊維束の隙間にもゴムが充分に滲入できる。その結果、表面層とゴム層との接触面積が増えてアンカー効果が増大して、接着力が向上する。その結果、屈曲耐久性が高まることで、表面層剥離を防止できる。
すなわち、この構成は、従来のクッション性能、吸引搬送性、耐剥離性を維持したまま、表面層とゴム層との接着力と耐屈曲性を向上させる構成である。
尚、表面層の表面とは、積層体に積層される表面層の厚さ方向に直交する方向の面である。また、繊維束とは、糸を構成する繊維の束である。
【０００９】
上記熱プレス用クッション材において、前記露出部における前記織物または編物の前記繊維束は、毛羽立った状態になっているものが好ましい。
【００１０】
この構成では、露出部から織物または編物の繊維束が露出しているだけではなく、繊維束から繊維が毛羽立った状態になっている。そのため、表面層とゴム層との接触面積が更に増えてアンカー効果が更に増大して、接着力が更に向上する。その結果、屈曲耐久性が更に高まることで、表面層剥離を更に防止できる。
【００１１】
上記熱プレス用クッション材において、前記表面層は、前記耐熱性繊維部材からなる経糸と緯糸とが交差して織成された織物で形成されているものが好ましい。
【００１２】
この構成では、織物は、経糸と緯糸とがしっかりと交差して織成される。これにより、粗面化加工による露出部の形成が確実にできる。また、繊維が毛羽立つ状態も確実にできる。そのため、表面層とゴム層との接触面積が更に増えてアンカー効果が更に増大して、接着力が更に向上する。その結果、屈曲耐久性が更に高まることで、表面層剥離を更に防止できる。
【００１３】
本発明の熱プレス用クッション材の製造方法は、熱プレス盤とプレス対象物との間に介在させて用いる熱プレス用クッション材の製造方法であって、ゴム層となる、少なくとも２層の未加硫ゴムシートと、中間層となる、前記未加硫ゴムシートの間に介在する嵩高性の多重織クロスとを、前記未加硫ゴムシートが外側になるように交互に積層してなる積層体を形成する工程と、耐熱性繊維部材からなる糸を有する織物または編物からなる表面層材であって、前記糸の内部に含浸され、且つ、前記糸が交差して表面に形成された凹凸を覆わない程度の薄さで前記織物または編物の表面を覆う耐熱性樹脂を有する表面層材を形成する工程と、前記表面層材のうち、前記未加硫ゴムシートと積層される側の面に粗面化加工を施す工程と、前記粗面化加工を施した表面層を、前記積層体の両側から挟んで積層し、加熱下において無圧状態で放置した後、前記ゴム層の架橋反応が作用し始めた直後に加圧、加硫して、前記表面層材と前記積層体とを一体化する工程と、を備える熱プレス用クッション材の製造方法である。
ここで、表面層材とは、加圧、加硫により、積層体と一体化される前のものをいう。
【００１４】
積層体と表面層材とを、加熱下において無圧状態で放置した後、ゴム層の架橋反応が作用し始めた直後に加圧、加硫して、積層一体化させ、熱プレス用クッション材を製造することにより、中間層の多重織クロスで形成される微細な表面の凹凸に、適度にゴム層のゴムを入り込ませて、アンカー効果により中間層とゴム層とが接着、固定しつつ、ゴム層のゴムの浸入を表面付近でせき止めることができる。
【００１５】
また、前記表面層材のうち、前記未加硫ゴムシートと積層される側の面に施される粗面化加工により、耐熱性繊維を剥がして繊維束を露出させるとともに、繊維を毛羽立たせる。
これにより、従来の表面層では耐熱性樹脂に覆われて滲入できなかった繊維束の隙間にもゴムが充分に滲入できる。その結果、表面層とゴム層との接触面積が増えてアンカー効果が増大して、接着力が向上する。その結果、屈曲耐久性が高まることで、表面層剥離を防止できる。
【００１６】
すなわち、この構成では、前記表面層材のうち、前記未加硫ゴムシートと積層される側の面に粗面化加工を施す工程を付加するだけで、従来の作製方法、クッション性能を維持したまま、表面層とゴム層との接着力と耐屈曲性を向上させることができる方法である。
【００１７】
ここで、加熱下において無圧状態で放置した後、前記ゴム層の架橋反応が作用し始めた直後に加圧、加硫して、前記表面層と前記積層体とを一体化するとは、具体的には、温度１５０〜１８０℃の加熱下において、無圧状態で０．２〜１５分間放置する、その後、ゴム層の架橋反応が作用し始めた直後に、温度を維持した状態で面圧を０．１〜５．０ＭＰａに加圧して、プレス時間１０〜４０分の条件でプレス加硫し、一体化させることである。
【００１８】
上記熱プレス用クッション材の製造方法において、前記粗面化加工は、研磨加工、起毛加工、ヘアライン加工のいずれか一つであることが好ましい。
ここで、研磨加工は、表面層材をやすり、スチールウール、ブラシ等の公知の研磨材で研磨して、耐熱性樹脂を剥がして繊維束を露出させるとともに、繊維を毛羽立たせる加工である。
また、起毛加工は、針布を巻いたローラーを備えた針布型起毛機を用いて、回転するローラー上に表面層材を送り込み、生地の表面のスパン糸から、針で繊維を引っ掻きだすことで、耐熱性樹脂を剥がして繊維束を露出させるとともに、繊維を起毛させることにより毛羽立たせる加工である。
また、ヘアライン加工は、複数の針状のもので繊維を引っ掻いて切断することで、耐熱性樹脂を剥がして繊維束を露出させるとともに、繊維を毛羽立たせる加工である。
これらの加工では、耐熱性樹脂の剥がしと、繊維の毛羽立てとが効率的になされる。そして、熱プレス用クッション材に屈曲による変形が生じた際に、屈曲箇所に層間剥離を確実に防止することができる。
【００１９】
上記熱プレス用クッション材の製造方法において、前記粗面化加工の前後に、前記表面層材の前記耐熱性樹脂に含まれる有機成分を除去する加熱処理を施す工程を更に備えることが好ましい。
この加熱処理は、例えば、３６０〜４３０℃の温度で施される。
【００２０】
熱プレス用クッション材がプレス盤へ張り付くのは、表面層表面に残留した接着性の高い有機成分の影響であり、これまでの加熱処理を施した表面層ではプレス盤へ貼り付きが生じていたが、表面層材の加熱処理を３６０〜４３０℃という高温下において施すことにより、表面層表面に残留した接着性の高い有機成分を除去することができるため、熱プレス用クッション材がプレス盤へ貼り付かず、プレス盤との離型性をより良好に維持できる。
また、この加熱処理により、表面層とゴム層との接着性が下がるが、表面層材の粗面化加工による接着性向上で充分に補える。
【発明の効果】
【００２１】
以上の説明に述べたように、本発明によれば、クッション性を維持しつつ、屈曲耐久性を確保して、積層体と表面層の層間剥離を防止することができる熱プレス用クッション材及びその製造方法を提供することができる。
【図面の簡単な説明】
【００２２】
【図１】本実施形態に係る熱プレス用クッション材を用いた熱プレスを説明する概念図である。
【図２】本実施形態に係る熱プレス用クッション材を模式的に示す断面図である。
【図３】本実施形態に係る熱プレス用クッション材の表面層を模式的に示す断面図であり、（ａ）がプレス前の状態を示し、（ｂ）が繰り返しプレスに用いた後の状態を示す。
【図４】写真代用図面であり、本実施形態に係る熱プレス用クッション材の表面層の一部を拡大して撮影した顕微鏡写真であり、（ａ）が粗面化加工を施さない表面層を示し、（ｂ）が粗面化加工を施した表面層を示す。
【図５】写真代用図面であり、本実施形態に係る熱プレス用クッション材の表面層とゴム層との界面の一部を拡大して撮影した顕微鏡写真であり、（ａ）が粗面化加工を施さない表面層とゴム層との界面を示し、（ｂ）が粗面化加工を施した表面層とゴム層との界面を示す。
【図６】写真代用図面であり、本実施形態に係る熱プレス用クッション材の表面層を剥離した後のゴム層側の表面の一部を拡大して撮影した顕微鏡写真であり、（ａ）が粗面化加工を施さない表面層から剥離した後のゴム層側の表面を示し、（ｂ）が粗面化加工を施した表面層から剥離した後のゴム層側の表面を示す。
【発明を実施するための形態】
【００２３】
本発明の実施の形態について図面を参照して説明する。
本実施形態に係る熱プレス用クッション材は、銅張積層板、フレキシブルプリント基板、層積層板等のプリント基板、ＩＣカード、セラミックス積層板、液晶表示板等、積層構造を持つ積層板の製造工程において、プレス成形又は熱圧着のための熱プレスに用いられる。
【００２４】
［熱プレス］
まず、図１に基づいて、本実施形態に係る熱プレス用クッション材を用いた熱プレスについて説明する。
【００２５】
図１に示すように、本実施形態に係る熱プレス用クッション材１を使用して、プレス対象物２１を熱プレス盤２０によってプレス成形する一例を示している。
【００２６】
図１に示すように、２枚の熱プレス盤２０の間に、平板状の２枚の熱プレス用クッション材１が配置され、さらに、その２枚の熱プレス用クッション材１の間にステンレス板２２を介してプレス対象物２１が配置される。即ち、２枚の熱プレス盤２０とプレス対象物２１との間に、それぞれ、熱プレス用クッション材１及びステンレス板２２が介在する。この状態で、熱プレス盤２０によって、熱と圧力が加えられる。プレス条件は、例えば、温度が常温〜２６０℃で、加圧力０．５〜１００ＭＰａ、プレス時間１〜３時間である。熱プレス用クッション材１は、プレス対象物２１に対して均一に圧力と熱を加える目的で用いられる。
【００２７】
［熱プレス用クッション材］
次に、図２及び図３に基づいて、本実施形態に係る熱プレス用クッション材１について説明する。
【００２８】
図２に示すように、熱プレス用クッション材１は、ゴム層４と中間層５と表面層６とが積層されて形成される。本実施形態に係る熱プレス用クッション材１は、積層体２と、表面層６とから構成される。積層体２は、３層のゴム層４及びゴム層４同士の間に介在する２層の中間層５が積層される。積層体２の最外側の両側には、ゴム層４が配置される。２層の表面層６は、積層体２の最外側のゴム層４の両側に積層される。
【００２９】
即ち、熱プレス用クッション材１は、表面層６、ゴム層４、中間層５、ゴム層４、中間層５、ゴム層４、表面層６の順で図２に示す紙面の上下方向に積層されたものである。尚、中間層５及びゴム層４は、それぞれ、２層及び３層に限定されるものではない。例えば、中間層５を１層とし、２層のゴム層４同士の間に介在させて積層体２を構成してもよい。また、中間層５を３層とし、４層のゴム層４同士の間に介在させて積層体２を構成としてもよい。
【００３０】
ゴム層４は、ゴム組成物から構成される。ゴム成分としては、耐熱性、低圧縮永久歪み性に優れた、フッ素ゴム又はシリコンゴムを用いることができる。圧縮永久歪み性が小さいと耐久性が向上する。また、ゴム組成物は未加硫状態での最低ムーニー粘度Ｖｍ値が２５〜７５であることが好ましい。最低ムーニー粘度は、ムーニー粘度計で測定する。ゴム層４に最低ムーニー粘度Ｖｍ値が２５〜７５の未加硫ゴム組成物を用い、ゴムの流動性をコントロールすることで、アンカー効果により、ゴム層４のゴムが表面層６の隙間に浸入しやすくなり、通気を遮断して気密性を確保することができる。尚、フッ素ゴムの種類としては、含フッ素アクリレートの重合体、フッ化ビニリデンの共重合体、含フッ素珪素ゴム、含フッ素ポリエステルゴムなどが挙げられる。
ここで、最低ムーニー粘度Ｖｍ値は、ＪＩＳ  Ｋ６３００（２０１３）の規格により測定した値である。
【００３１】
また、ゴム層４にフッ素ゴム組成物を用いる場合、架橋剤としてジアシルパーオキサイド、パーオキシエステル、ジアリルパーオキサイド、ジ−ｔ−ブチルパーオキサイド、ｔ−ブチルクミルパーオキサイド、ジクミルパーオキサイド、２・５−ジメチル−２・５−ジ（ｔ−ブチルパーオキシ）−ヘキサン−３、１・３−ビス（ｔ−ブチルパーオキシ−イソプロピル）ベンゼン、１・１−ジ−ブチルパーオキシ−３、３、５−トリメチルシクロヘキサン等の有機過酸化物系架橋剤、ヘキサメチレンカルバメート、Ｎ，Ｎ'−ジシアニルジエン−１、６−ヘキサジアミン、ビスフェノールＡＦ、ベンジルトリフェニルホスフォニウムクロライド等のポリオール系架橋剤、およびトリエチレンテトラミン（ＴＥＴＡ）、トリエチレンペンタミン（ＴＥＰＡ）、ヘキサメチレンジアミン（ＨＭＤＡ）等のアミン系架橋剤といった、フッ素ゴムの架橋剤として公知のものを使用することができる。
【００３２】
また、ゴム層４にシリコンゴム組成物を用いる場合、架橋剤として、公知の有機過酸化物系架橋剤を使用することができる。
【００３３】
また、ゴム層４を構成するゴム組成物には、必要に応じて、充填剤、可塑剤、安定剤、加工助剤、着色剤のような通常のゴム配合物に使用されるものが含有される。さらに、ゴム補強のために、ゴム組成物に短繊維を含ませてもよい。短繊維としては、ガラス繊維、アラミド繊維、ＰＢＯ（ポリベンゾビスオキサゾール）繊維等の耐熱性繊維を用いる。
【００３４】
ここで、未加硫時の熱プレス用クッション材１において、ゴム層４の一層当たりの平均的な厚さ、即ち、加圧積層する前のゴム層４となるゴムシート１枚の平均厚さは、熱プレス用クッション材１全体の厚さの４〜１０％であることが好ましい。４％を下回るとゴム層４と中間層５（または表面層６）との接着強度が低下する虞があるからである。また、１０％を上回ると、材料コストが嵩むうえに、熱プレス用クッション材１の全厚が増した分だけ熱伝達性が低下する虞があるからである。
【００３５】
中間層５は、多重織クロスから構成される。多重織クロスとしては、二重織クロス、三重織クロス又は四重織クロス等があり、捲縮加工糸で織られたもの、又は、クロス状態で嵩高加工したものを用いることができる。多重織クロスとは、複数組の緯糸及び経糸を用いた多層構造の織物である。例えば、二重織クロスは、上下２組の緯糸を、１組の経糸に絡ませた二重織りの構成になっている。
【００３６】
また、中間層５を構成する多重織クロスの構成糸としては、ガラス繊維、カーボン繊維、セラミックス繊維、アラミド繊維、ＰＢＯ（ポリベンゾビスオキサゾール）繊維等が用いられる。好ましくはガラス繊維、カーボン繊維、セラミックス繊維等の無機繊維が挙げられる。これらは、耐熱性が優れ、高強度、高弾性を有する。そのため、ゴム組成物からなるゴム層４を補強することが可能となる。
【００３７】
尚、中間層５を構成する多重織クロスの構成糸としてガラス繊維を用いる場合、多重織クロスの表面にシランカップリング剤による処理を施してもよい。シランカップリング剤としては、ビニルトリクロロシラン、ビニルトリエトキシシラン、ビニルトリス（β−メトキシエトキシ）シラン、γ−メタクリロキシプロピルトリメトキシシラン、γ−アミノプロピルトリエトキシシラン、γ−アニリノプロピルトリメトキシシラン、Ｎ−β−アミノエチル−γ−アミノプロピルトリメトキシシラン、Ｎ−ビニルベンジル−アミノエチル−γ−アミノプロピルトリメトキシシラン（塩酸塩）、γ−グリシドキシプロピルトリメトキシシラン、β−（３，４−エポキシシクロヘキシル）エチルトリメトキシシラン、γ−メルカプトプロピルトリメトキシシラン、γ−クロロプロピルトリメトキシシランなど、公知のものを用いることができる。多重織クロスの表面をシランカップリング剤で処理することにより、ゴム層４をフッ素ゴム組成物で構成した場合に、ゴム層４と中間層５の接着性が向上する。
【００３８】
表面層６は、図３（ａ）及び（ｂ）に示すように、耐熱性繊維部材からなる織糸（経糸６１及び緯糸６２）で製織された織物６０で構成される。つまり、織物６０は、経糸６１及び緯糸６２を有する。尚、本実施形態では、表面層が織物６０で構成されているが、それに限らず、表面層６が耐熱性繊維部材からなる糸で編まれた編物で構成されていてもよい。
織物６０は、図３（ａ）及び（ｂ）に示すように、表面層６の表面に凹凸が存在する程度に、所定の空隙率を備えるように製織される。尚、空隙率とは、実体積と見かけの体積の差から算出される物質内にある空間の割合を意味する。ここで、織物６０の所定の空隙率は、小さすぎると、織糸（経糸６１及び緯糸６２）の間が密になりすぎる。織糸の間が密になりすぎると、表面層６の表面粗さが小さく、熱プレス用クッション材１の硬度が大きくなり、熱プレス用クッション材１の離型性及び柔軟性の観点から好ましくない。一方、織物６０の所定の空隙率は、大きすぎると、織糸の間に大きな隙間ができてしまう。織糸の間に大きな隙間ができると、熱プレス用クッション材１の通気度が大きくなり、吸引搬送性の観点から好ましくない。そこで、所定の空隙率は、表面層６の表面に凹凸が存在する程度であって、織糸の間に隙間ができる空隙率よりも小さく、且つ、織糸の間が密になりすぎる空隙率よりも小さな織り密度となる。具体的には、所定の空隙率は、例えば、１０〜８０％である。
【００３９】
そして、織物６０の空隙率は、織糸の径と織り密度によって変化するため、織物６０は、所定の空隙率を備えるように、所定の径を有する経糸６１と緯糸６２とが、所定の織り密度で織成される。ここで、織糸の径とは、フィラメントを束ねた状態の糸の径のことを意味する。織糸の径は、大きすぎると、織糸の間が密になりすぎて空隙率が小さくなり、小さすぎると、織糸の間に隙間ができて空隙率が大きくなる。また、織り密度は、大きすぎると、織糸の間が密になりすぎて空隙率が小さくなり、小さすぎると、織糸の間に隙間ができて空隙率が大きくなる。具体的には、所定の織糸の径は、３００〜６００μｍである。また、所定の織り密度は、例えば、経糸６１及び緯糸６２ともに、２５〜１００本／ｉｎである。
【００４０】
織糸（経糸６１及び緯糸６２）の基材となる耐熱性繊維部材としては、ガラス繊維、カーボン繊維、セラミックス繊維、アラミド繊維、ＰＢＯ繊維、フッ素繊維等が用いられる。熱プレス用クッション材１の表面層６を、耐熱性繊維部材からなる織糸で製織された織物６０で構成することにより、熱プレス用クッション材１の表面に傷が付きにくいため、均一にプレスすることができる。特に、耐熱性繊維部材として、耐熱性が優れ、高強度、高弾性を有するガラス繊維が好ましい。耐熱性繊維部材にガラス繊維を使用した場合、成形される熱プレス用クッション材１がある程度の硬度をもつため、数メートル×数メートルの大きさで熱プレス用クッション材１を成形しても、自重で垂れ下がることなく、吸引搬送装置から落下しない利点がある。また、ガラス繊維と耐熱性樹脂の接着力が、アラミド繊維等の他の耐熱性繊維を使用した場合のように弱くなく、高温でも接着力が強いため、２６０℃まで使用することができる（本発明では１８０〜２４０℃の範囲で使用することを想定）利点がある。また、高温の熱プレスにおいても繊維が劣化することなく、毛羽などが発生しない利点がある。
【００４１】
また、織物６０には、耐熱性樹脂６３が含浸される。耐熱性樹脂６３としては、例えば、エポキシ樹脂、フェノール樹脂、メラミン樹脂、フッ素樹脂、不飽和ポリエステル樹脂、シリコーン樹脂、ポリイミド樹脂、熱硬化性アクリル樹脂、フラン樹脂、ユリア樹脂、ジアリルフタレート樹脂等の単体、ブレンド系または共重合体が挙げられる。中でも、耐熱性、低圧縮永久歪み性等が良好なフッ素樹脂が最も好ましい。また、織物６０は、平織や綾織、朱子織等の織物からなる。
【００４２】
耐熱性樹脂６３は、織物６０に、所定の含浸量で含浸させる。所定の含浸量とは、プレス前の図３（ａ）及び繰り返しプレスに用いた後の図３（ｂ）に示すように、織物６０を構成する織糸（経糸６１，緯糸６２）の内部に含浸され、且つ、経糸６１と緯糸６２とが交差して表面に形成された凹凸を覆わない程度（凹凸を保持する程度）に薄く付着する量である。尚、経糸６１と緯糸６２とが交差して表面に形成された凹凸を覆わない程度に付着するとは、経糸６１と緯糸６２とが交差する部分において、耐熱性樹脂６３が、経糸６１及び緯糸６２の形状に沿って、経糸６１及び緯糸６２の表面に付着することをいう。ここで、耐熱性樹脂６３の含浸量は、小さすぎると、織糸の内部への含浸及び織物の表面の付着が不十分となり、表面層６の気密性が足りず、熱プレス用クッション材１の通気度が大きくなり、吸引搬送性の観点から好ましくなく、また、大きすぎると、織物６０の表面に形成された凹凸がつぶれてしまい、表面層６の表面の表面粗さが小さく、熱プレス用クッション材１の硬度が大きくなり、熱プレス用クッション材１の離型性及び柔軟性の観点から好ましくない。そこで、所定の含浸量は、織物６０を構成する織糸（経糸６１，緯糸６２）の内部に含浸され、経糸６１と緯糸６２とが交差して表面に形成された凹凸を覆わず、凹凸を保持する程度に薄く付着する量に調整される。具体的には、所定の含浸量は、例えば、１００〜２００ｇ／ｍ2である。また、織物６０への耐熱性樹脂６３の含浸は、ブレードコーティング、ナイフコーティング、キャストコーティング等の公知の方法により行うことができる。
【００４３】
図３に示すように、表面層６は、そのゴム層側４の表面に、耐熱性樹脂６３が剥がれ内部の織物が露出した露出部１０を有する。この露出部１０では、耐熱性樹脂６３が剥がれ、織物または編物の繊維束が露出している。これにより、従来の表面層６では耐熱性樹脂に覆われて滲入できなかった繊維束の隙間にもゴムが充分に滲入できる。その結果、表面層６とゴム層４との接触面積が増えてアンカー効果が増大して、接着力が向上する。その結果、屈曲耐久性が高まることで、表面層剥離を防止できる。
【００４４】
露出部１０では、耐熱性樹脂６３が剥がれ、織物または編物の繊維束が露出しているだけでも、表面層６とゴム層４との接触面積が増えてアンカー効果を増大させることができる。しかし、露出部１０から織物または編物の繊維束が露出しているだけではなく、繊維束から繊維が毛羽立った状態になっているものが好ましい。この毛羽立ちにより、表面層６とゴム層４との接触面積が更に増えてアンカー効果が更に増大して、接着力が更に向上する。その結果、屈曲耐久性が更に高まることで、表面層剥離を更に防止できる。
【００４５】
表面層６が、耐熱性繊維部材を基材とした表面に凹凸が形成される織布または編物からなり、耐熱性樹脂６３が、繊維部材の内部に含浸され、且つ、表面の凹凸を覆わない程度の薄さで織布または編物の表面に付着している。これにより、表面層６全体が耐熱性樹脂に被覆されておらず、表面層６に隙間が多く存在しているため、表面層６の表面粗さが大きくなり、プレス盤等との剥離性を良好にすることができる。
【００４６】
また、中間層５が嵩高性の多重織クロスで形成されており、中間層５の多重織クロスで形成される微細な表面の凹凸に、ゴム層４のゴムが入り込んで、アンカー効果により中間層５とゴム層４とが接着、固定されるため、ゴム層４のゴムの浸入を表面付近でせき止めることができる。従って、中間層５でゴムの占める体積は、表面付近で大きく、内部で小さくなり、即ち、中間層５では、表面付近の空隙が少なく、内部で空隙が多くなる。
【００４７】
また、表面層６に含浸された耐熱性樹脂と表面層６の内側に積層されているゴム層４のアンカー効果により、ゴム層４のゴムが表面層６の隙間に浸入され、表面層６の隙間が塞がれて通気が遮断され、気密性を高くすることができ、吸引搬送が可能となる。
【００４８】
また、露出部１０は、ゴム層４と積層される側の表面層６に形成される。この露出部１０では、耐熱性樹脂が剥がれ、織物または編物の繊維束が露出している。これにより、従来の表面層６では耐熱性樹脂６３に覆われて滲入できなかった繊維束の隙間にもゴムが充分に滲入できる。その結果、表面層６とゴム層４との接触面積が増えてアンカー効果が増大して、接着力が向上する。その結果、屈曲耐久性が高まることで、表面層剥離を防止できる。
【００４９】
また、熱プレス用クッション材１において、露出部１０における織物または編物の繊維束は、毛羽立った状態になっている。
これにより、露出部１０から織物または編物の繊維束が露出しているだけではなく、繊維束から繊維が毛羽立った状態になっている。そのため、表面層６とゴム層４との接触面積が更に増えてアンカー効果が更に増大して、接着力が更に向上する。その結果、屈曲耐久性が更に高まることで、表面層剥離を更に防止できる。
【００５０】
また、熱プレス用クッション材１において、表面層６は、耐熱性繊維部材からなる経糸と緯糸とが交差して織成された織物で形成されている。
【００５１】
織物は、経糸と緯糸とがしっかりと交差して織成されることにより、粗面化加工による露出部１０の形成が確実にできる。また、繊維が毛羽立つ状態も確実にできる。そのため、表面層６とゴム層４との接触面積が更に増えてアンカー効果が更に増大して、接着力が更に向上する。その結果、屈曲耐久性が更に高まることで、表面層剥離を更に防止できる。
【００５２】
図４〜６により、露出部１０から織物または編物の繊維束が露出しているだけではなく、繊維束から繊維が毛羽立った状態を更に詳しく説明する。
【００５３】
更に、図４〜６において、織物として、ＰＴＦＥ含浸ガラスクロス（Ｔａｃｏｎｉｃ製：♯７２２６）であって、朱子織されたものを用いた。粗面化加工としては、目の粗い８０番手の紙やすりによる研磨加工を行った。
【００５４】
図４（ａ）に示すように、粗面化加工を施さないものにあっては、表面層材の繊維束は耐熱性樹脂に覆われて、その整列状態を維持している。
図４（ｂ）に示すように、粗面化加工を施したものにあっては、表面層材の耐熱性樹脂が除去されるとともに、繊維束の表面側の繊維が乱れ、起毛状態になっている。
【００５５】
図５（ａ）に示すように、粗面化加工を施さない表面層材とゴム層との界面にあっては、表面層に含浸した耐熱性樹脂（ＰＴＦＥ）によりゴム層が表面層の内部に入り込んでいない。そのため、表面層とゴム層との界面がはっきりしている。
それに対して図５（ｂ）に示すように、粗面化加工を施した表面層材とゴム層との界面にあっては、表面層に含浸した耐熱性樹脂（ＰＴＦＥ）が剥がれ、ゴム層が表面層の繊維束の内部まで滲入している。そのため、表面層とゴム層との界面が見分けにくい。
【００５６】
図６（ａ）に示すように、粗面化加工を施さない表面層から剥離した後のゴム層側の表面にあっては、表面層側の凹凸がきれいに転写されている。
それに対して図６（ｂ）に示すように、粗面化加工を施した表面層から剥離した後のゴム層側の表面にあっては、粗面化加工を施した表面層から剥離したゴム層表面には、大量の繊維屑が付着している。このことから、ゴムが表面層の繊維束（毛羽の糸）の隙間にまで滲入して、強固に接着していたことがわかる。
【００５７】
次に、本実施形態に係る熱プレス用クッション材を製造する製造方法について説明する。
【００５８】
［積層体形成工程］
まず、ゴム層となる、少なくとも２層の未加硫ゴムシートと、中間層となる、前記未加硫ゴムシートの間に介在する嵩高性の多重織クロスとを、前記未加硫ゴムシートが外側になるように交互に積層してなる積層体を形成する工程である。
図２の例では、ゴム層４となる３枚の未加硫ゴムシートと、中間層５となる２枚の多重織クロスとを、ゴムシートが外側になるように交互に積層して積層体２を形成している。
【００５９】
［表面層材形成工程］
つぎに、耐熱性繊維部材からなる糸を有する織物または編物からなる表面層材であって、前記糸の内部に含浸され、且つ、前記糸が交差して表面に形成された凹凸を覆わない程度の薄さで前記織物または編物の表面を覆う耐熱性樹脂を有する表面層材を形成する工程である。
図３の例では、表面層６となる、耐熱性樹脂６３を含浸させた２枚の織物６０（表面層材）を形成する工程である。この耐熱性樹脂６３は、織物６０を構成する織糸（経糸６１、緯糸６２）の内部に含浸され、且つ織糸（経糸６１、緯糸６２）が交差して表面に形成された凹凸を覆わない程度の薄さでコーティングされている。
【００６０】
［加熱処理工程］
表面層材の耐熱性樹脂に含まれる有機成分を除去する加熱処理を施す工程である。
図３の例では、表面層６となる２枚の耐熱性樹脂を含浸させた織物６０（表面層材）は、耐熱性樹脂を含浸させた後、３６０〜４３０℃の温度において予め加熱処理を施す。尚、この加熱処理は、次の粗面化加工工程の後に行われてもよい。
【００６１】
［粗面化加工工程］
表面層材のうち、未加硫ゴムシートと積層される側の面に粗面化加工を施す工程である。
図３の例では、この粗面化加工により、織物６０（表面層材）を構成する織糸（経糸６１、緯糸６２）のゴム層側の表面に露出部１０を形成し、繊維を毛羽立たせる工程である。
このような粗面化加工は、研磨加工、起毛加工、ヘアライン加工のいずれか一つである。
ここで、研磨加工は、表面層材をやすり、スチールウール、ブラシ、工業用パッドを取り付けたサンダー、ワイヤーデッキブラシ等の公知の研磨材で研磨して、耐熱性樹脂を剥がして繊維束を露出させるとともに、繊維を毛羽立たせる加工である。
また、起毛加工は、針布を巻いたローラーを備えた針布型起毛機を用いて、回転するローラー上に表面層材を送り込み、生地の表面のスパン糸から、針で繊維を引っ掻きだすことで、耐熱性繊維を剥がして繊維束を露出させるとともに、繊維を起毛させることにより毛羽立たせる加工である。
また、ヘアライン加工は、複数の針状のもので繊維を引っ掻いて切断することで、耐熱性樹脂を剥がして繊維束を露出させるとともに、繊維を毛羽立たせる加工である。
このような研磨加工、起毛加工、ヘアライン加工のいずれか一つによる粗面化加工によれば、加工を施す部位を選別したり、加工密度を高めることにより、表面層材の加工面の周囲（剥離が起きやすい部分）に密に繊維束を露出させたり、密に繊維を毛羽立たせるという疎密な粗面化加工が簡単にできる。
【００６２】
［加硫工程］
粗面化加工を施した表面層を、積層体の両側から挟んで積層し、加熱下において無圧状態で放置した後、ゴム層の架橋反応が作用し始めた直後に加圧、加硫して、前記表面層材と前記積層体とを一体化する工程である。
図２及び図３の例では、積層体２の外表面の両側（つまり、最外側のゴムシートの両側）から、表面層６となる、耐熱性樹脂を含浸させ、粗面化加工が施された２枚の織物６０（表面層材）をはさんで積層する。
そして、加熱下（温度１５０〜１８０℃）において、無圧状態で０．２〜１５分間放置した後、ゴム層４の架橋反応が作用し始めた直後に、温度を維持した状態で面圧を０．１〜５．０ＭＰａに加圧して、プレス時間１０〜４０分の条件でプレス加硫し、一体化させる。
【００６３】
尚、加硫後の熱プレス用クッション材１において、熱プレス用クッション材１の表面の硬度が８１〜８７度であることが好ましい。また、ゴム層４の硬度が９０〜９７度であることが好ましい。また、表面層６の硬度が８８〜９３度であることが好ましい。ここで、硬度は、ＪＩＳ  Ｋ６２５３（２０１２）準拠のタイプＡ硬度計により測定した値である。このように、ゴム層４の硬度よりも表面層６の硬度を小さくしつつ、更に、熱プレス用クッション材１の表面の硬度を小さくすることにより、熱プレス用クッション材１が適正なクッション性を有することができる。
【００６４】
［その他工程］
そして、所定の熱プレス盤に適合するサイズに切断する。所定の熱プレス盤に適合するサイズの形状は、例えば矩形である。
【００６５】
また、圧縮永久歪み性を向上させるために、所定のサイズに切断する前の熱プレス用クッション材１に対して、アフターキュアを２００〜２５０℃、３０分〜４時間実施してもよい。
【００６６】
以上のように、本実施形態に係る熱プレス用クッション材の製造方法による作用効果は以下のとおりである。
【００６７】
まず、積層体と表面層とを、加熱下において無圧状態で放置した後、ゴム層の架橋反応が作用し始めた直後に加圧、加硫して、積層一体化させることにより、熱プレス用クッション材を製造することにより、中間層の多重織クロスで形成される微細な表面の凹凸に、適度にゴム層のゴムを入り込ませて、アンカー効果により中間層とゴム層とが接着、固定しつつ、ゴム層のゴムの浸入を表面付近でせき止めることができる。
【００６８】
また、表面層材のうち、未加硫ゴムシートと積層される側の面に施される粗面化加工により、耐熱性樹脂を剥がして繊維束を露出させるとともに、繊維を毛羽立たせる。
これにより、従来の表面層では耐熱性樹脂に覆われて滲入できなかった繊維束の隙間にもゴムが充分に滲入できる。その結果、表面層とゴム層との接触面積が増えてアンカー効果が増大して、接着力が向上する。その結果、屈曲耐久性が高まることで、表面層剥離を防止できる。
【００６９】
すなわち、この構成では、表面層材のうち、未加硫ゴムシートと積層される側の面に粗面化加工を施す工程を付加するだけで、従来の作製方法、クッション性能を維持したまま、表面層とゴム層との接着力と耐屈曲性を向上させることができる方法である。
【００７０】
また、粗面化加工が、研磨加工、起毛加工、ヘアライン加工のいずれかの加工によると、繊維束を露出させることと繊維の毛羽立てが効率的になされる。そして、熱プレス用クッション材に屈曲による変形が生じた際に、屈曲箇所における層間剥離を確実に防止することができる。また、屈曲箇所又は周縁部に、より密に粗面化加工を施し、屈曲箇所又は周縁部での耐屈曲性をより強固にすることもできる。
【００７１】
また熱プレス用クッション材の製造方法において、粗面化加工の前後に、表面層材の耐熱性樹脂に含まれる有機成分を除去する加熱処理を施す工程を備えることにより、表面層表面に残留した接着性の高い有機成分を除去することができるため、熱プレス用クッション材がプレス盤へ貼り付かず、プレス盤との離型性をより良好に維持できる。
また、この加熱処理により、表面層とゴム層との接着性が下がるが、表面層材の粗面化加工による接着性向上で充分に補える。
【実施例】
【００７２】
［熱プレス用クッション材の材料］
まず、本実施例、比較例の熱プレス用クッション材で用いた材料について説明する。
実施例、比較例として、図２のように、２層の表面層６の間に、３層のゴム層４と、ゴム層４同士の間に介在する２層の中間層５とが積層された積層体２を配置した熱プレス用クッション材１を作製した。
【００７３】
ゴム層４で用いるゴム組成物として、ポリオール加硫系のフッ素ゴム組成物（デュポン社製のバイトン（登録商標）Ｖ９００６）を使用した。また、中間層５で用いる多重織クロスとして、捲縮加工した繊維からなる２重織ガラスクロス（日東紡製のＫＳ４３２５）を使用した。
また、図３に示すように、表面層６で用いる耐熱性樹脂６３を含浸させた織物６０として、ＰＴＦＥ含浸ガラスクロスを使用した。ここで、ＰＴＦＥ含浸ガラスクロスとは、ガラス繊維を基材とする織糸（経糸６１及び緯糸６２）で製織した織物（クロス）にフッ素樹脂を含浸させたガラスクロスである。ガラス繊維のため、耐熱性に優れ、高強度、高弾性を有すると共に、フッ素樹脂が含浸されているため、耐熱性、低圧縮永久歪み性に優れた表面層６を構成することができる。
【００７４】
［表面層に使用した織物の詳細］
表面層に用いた織物として、以下の織物Ａ、Ｂ（以下、織物Ａ、織物Ｂと略称する）を使用した。
織物Ａ：ＰＴＦＥ含浸ガラスクロス（Ｔａｃｏｎｉｃ製：♯７２２６）であり、朱子織され、サイズ２００×３００ｍｍにカットしたものである。
織物Ｂ：ＰＴＦＥ含浸ガラスクロス（ＴＣＩ製：ＥＪ１６５０）であり、綾織され、サイズ２００×３００ｍｍにカットしたものである。
【００７５】
つぎに、これらの織物Ａ，Ｂを用いた表面層として、以下の表面層１〜１４を使用した。
表面層１：織物Ａを用い、織物Ａのゴム層と接着する側の面を上にしてテーブルに置き、その上に、織物Ａと同じサイズの８０番手の紙やすりを配置する。さらに、紙やすりの上に重さ３．６ｋｇ（単位面積当たり０．００６ｋｇｆ／ｃｍ2程度）の重りを載せた状態で、織物Ａを手で引っ張って動かし、１動作を１回として１０回研磨加工を行い粗面化を施した。
表面層２：１００番手の紙やすりを用いた以外は、表面層１と同じ方法で粗面化を施した。
表面層３：４００番手の紙やすりを用いた以外は、表面層１と同じ方法で粗面化を施した。
表面層４：織物Ａを用い、織物Ａのゴム層と接着する側の面を、工業用パッド（スコッチ・ブライト製ハイパット、砥粒：酸化アルミニウム、仕上がり相当番手：＃１５０）を取り付けたサンダー（ＲＹＯＢＩ製ＭＳ−３０）で研磨面を霧吹きで濡らしながら研磨を行う粗面化を施した。
表面層５：織物Ａを用い、織物Ａを水中に沈め、織物Ａのゴム層と接着する側の面を、水中でステンレスワイヤーのデッキブラシで１０回研磨を行った後乾燥する粗面化を施した。
表面層６：織物Ａを用い、ゴム層と接着する側の面をヘアライン加工にて粗面化を施した。
表面層７：織物Ａを用い、ゴム層と接着する側の面を起毛加工にて粗面化を施した。なお、起毛加工には、針布型起毛機（布送り速度５ｍ／ｍｉｎ、ドラム回転数１１０ｒｐｍ）を用い、それによる起毛処理回数は１０回とした。
表面層８：起毛処理回数１５回とした以外は、表面層５と同じ方法で起毛加工を施した。
表面層９：起毛処理回数２０回とした以外は、表面層５と同じ方法で起毛加工を施した。
表面層１０：織物Ｂを用いた以外は、表面層２と同じ方法で粗面化を施した。
表面層１１：織物Ｂを用いた以外は、表面層７と同じ方法で粗面化を施した。
表面層１２：織物Ａを粗面化加工を施さずに用いた。
表面層１３：織物Ｂを粗面化加工を施さずに用いた。
表面層１４：織物Ａを用い、ゴム層と接着する側の面をプラズマ処理にて加工した。
【００７６】
［熱プレス用クッション材の作製］
実施例１〜１１、比較例１〜３の熱プレス用クッション材では、それぞれ表１に記載の表面層を用いた。
各表面層を温度４００℃で加熱処理を施してから、ゴム層、中間層及び表面層を形成する材料を順次積層し、プレス加硫装置を用い、温度１７０℃で１２分間無圧状態で放置した後、そのままの温度で面圧を１．６ＭＰａに高め、プレス時間１２分間の条件でこれらをプレス加硫して熱プレス用クッション材を得た。
【００７７】
［熱プレス用クッション材の評価］
以上のように作製した実施例１〜１１、比較例１〜３の熱プレス用クッション材１を用いて、屈曲耐久性試験、剥離強度試験を行った。
屈曲耐久性試験では、熱プレス用クッション材１を縦２５ｍｍ、横１４０ｍｍの寸法で矩形に切断した試験片を用いた。
剥離強度試験では、熱プレス用クッション材を縦２５ｍｍ、横１５０ｍｍの寸法で矩形に切断した試験片を用いた。
【００７８】
［屈曲耐久性試験］
屈曲耐久性試験では、デマッチャ屈曲試験機の固定つかみ具と移動つかみ具との間を７５ｍｍにセットし、ストロークを４０ｍｍに設定した。評価サンプルを取り付け、４００回屈曲させた。そして、屈曲２００回終了時と４００回完了後に、評価サンプルの屈曲箇所を観察し、積層体と表面層の層間剥離の有無を確認した。屈曲耐久性試験での評価は３段階とし、屈曲箇所に層間剥離がない場合を○、屈曲箇所に層間剥離が認められるが、製品として実用上問題ない場合を△、屈曲箇所に層間剥離がある場合を×とした。実施例１〜１１、比較例１〜３の評価サンプルの屈曲耐久性試験での評価結果を、表１に示す。
【００７９】
［剥離強度試験］
剥離強度試験では、引張試験機の固定つかみ具と移動つかみ具との間を１５０ｍｍにセットし、ストロークを６０ｍｍに設定した。試験片の片面の表面層を９０ｍｍ剥がし、引張試験機に取り付けて、移動つかみ具を５０ｍｍ／ｍｉｎの速度で移動させ、１８０°剥離強度を測定した。実施例１〜１１、比較例１〜３の評価サンプルの剥離強度試験での評価結果を、表１に示す。
【００８０】
【表１】
2019193946.tif 000003
【００８１】
［剥離強度試験の検討］
また、表１の剥離強度試験の結果に基づいて、熱プレス用クッション材１の剥離強度について検討した。
実施例１〜３において、同じ朱子織に対する、紙やすりによる粗面化加工であっても、目の粗いもののほうが剥離強度は大きくなっている。実施例３の４００番手による目の細かいものは、比較例１より剥離強度が大きくなっているものの、その程度は僅かである。目が細かいため、露出部での毛羽立ちが殆どなかったことによるものと推定される。
実施例４〜５においては、比較例１〜３に比べて剥離強度は２倍以上大きくなっている。
実施例６のヘアライン加工によるものは、実施例２のものより剥離強度が大きいものが得られる。
実施例７〜９において、同じ朱子織に対する、起毛加工であっても起毛処理回数が多いほど剥離強度は大きくなっている。
実施例１〜９より、紙やすり、工業用パッドを取り付けたサンダー、ワイヤーデッキブラシ、ヘアライン加工、起毛加工のいずれの粗面化加工であっても、加工条件を適切にすると使えることが判る。
実施例１０において、綾織に対する、紙やすり（♯１００）で粗面化加工したものは、朱子織に対する、紙やすり（♯１００）で粗面化加工したものである実施例２より、僅かに剥離強度が低下している。実施例１１において、綾織に対する、起毛加工（２０回）で粗面化加工したものは、朱子織に対する、起毛加工（２０回）で粗面化加工したものである実施例９より、僅かに剥離強度が低下している。織物の場合、朱子織のほうが綾織に比べて表面に現れる繊維束が多く、露出部が広くなったためと考えられるが、いずれの織物も使える。
【００８２】
［屈曲耐久性試験の検討］
また、表１の屈曲耐久性試験の結果に基づいて、熱プレス用クッション材１の屈曲耐久性について検討した。
【００８３】
屈曲２００回後では、実施例１〜１１のいずれでも、屈曲箇所に層間剥離がなかった。
屈曲４００回後では、実施例１，２，４〜１１のいずれでも、屈曲箇所に層間剥離がなかったものの、実施例３では、屈曲箇所に製品として実用上問題ない程度の層間剥離が認められた。
屈曲耐久性向上のためには、ある程度の剥離強度が必要であることが判る。表１の例では、剥離強度８．５（Ｎ／２５ｍｍ）以上あればよいことになる。
【００８４】
［考察］
粗面化処理を施していない表面層を用いた比較例１、２、及びプラズマ処理を施した比較例３では、剥離強度が小さく、屈曲耐久試験においても屈曲箇所で層間剥離が発生した。粗面化処理を施さない比較例１は、プラズマ処理を施した比較例３より剥離強度が僅かに高い。プラズマ処理のような表面活性化処理は層間剥離防止には役立たない。
粗面化加工を施した実施例１、２、４〜１１においては、比較例に比べて剥離強度が大きく（２倍以上）、屈曲耐久試験においても層間剥離は発生しなかった。
４００番手の紙やすりによる研磨加工を行った実施列３では、他の実施例に比べ剥離強度が若干小さく、屈曲耐久性試験においても屈曲箇所に層間剥離が発生したが、実用上問題ない程度であった。４００番手の紙やすりは目が細かく、露出部の毛羽立てが不十分であったと考えられる。
【産業上の利用可能性】
【００８５】
本発明を利用すれば、クッション性を維持しつつ、屈曲耐久性を確保して、積層体と表面層の層間剥離を防止することができる熱プレス用クッション材を提供することができる。
【符号の説明】
【００８６】
１    熱プレス用クッション材
２    積層体
４    ゴム層
５    中間層
６    表面層
１０  露出部
２０  熱プレス盤
６０  織物
６１  経糸
６２  緯糸
６３  耐熱性樹脂
【図１】
2019193946.tif 000004
【図２】
2019193946.tif 000005
【図３】
2019193946.tif 000006
【図４】
2019193946.tif 000007
【図５】
2019193946.tif 000008
【図６】
2019193946.tif 000009